(57)【要約】【課題】  熱処理条件のみで、抵抗温度係数（ＴＣＲ）等の特性を操作することができ、これにより好ましい特性を有する抵抗体用板材を製造することができる電子部品の製造方法、及び該板材を用いた電子部品を提供する。【解決手段】  銅ニッケル合金の板材もしくは箔材１１ａと、銅の板材もしくは箔材１１ｂと、銅ニッケル合金の板材もしくは箔材１１ａとを積層して配置し、前記銅ニッケル合金の板材もしくは箔材１１ａの厚さに対して、銅の板材もしくは箔材１１ｂの厚さが薄く、熱処理することで、固溶状態として接合する。ここで、前記銅ニッケル合金の板材もしくは箔材１１ａと、銅の板材もしくは箔材１１ｂと、銅ニッケル合金の板材もしくは箔材１１ａとの厚さの比が、３：１：３乃至１０００：１：１０００の範囲であることが好ましく、前記熱処理は、１１２３Ｋ乃至１２７３Ｋで行うことが好ましい。【選択図】    図１
2006140296.tif 000002
【特許請求の範囲】
【請求項１】
銅ニッケル合金の板材もしくは箔材と、銅の板材もしくは箔材と、銅ニッケル合金の板材もしくは箔材とを積層して配置し、
前記銅ニッケル合金の板材もしくは箔材の厚さに対して、銅の板材もしくは箔材の厚さが薄く、熱処理することで、固溶状態として接合することを特徴とする電子部品の製造方法。
【請求項２】
前記銅ニッケル合金の板材もしくは箔材と、銅の板材もしくは箔材と、銅ニッケル合金の板材もしくは箔材との厚さの比が、
５：１：５
であることを特徴とする請求項１記載の電子部品の製造方法。
【請求項３】
前記銅ニッケル合金の板材もしくは箔材と、銅の板材もしくは箔材と、銅ニッケル合金の板材もしくは箔材との厚さの比が、
前記銅の板材もしくは箔材が、２％乃至２５％であり、前記銅ニッケル合金の板材もしくは箔材がそれぞれ３７．５％乃至４９％であることを特徴とする請求項１記載の電子部品の製造方法。
【請求項４】
前記銅ニッケル合金の板材もしくは箔材と、銅の板材もしくは箔材と、銅ニッケル合金の板材もしくは箔材との厚さの比が、
３：１：３  乃至  １０００：１：１０００
であることを特徴とする請求項１記載の電子部品の製造方法。
【請求項５】
前記熱処理は、１１２３Ｋ乃至１２７３Ｋで行うことを特徴とする請求項１記載の電子部品の製造方法。
【請求項６】
抵抗体の両端部に電極を配設した電子部品において、
前記抵抗体として、銅の薄い板材もしくは箔材の両面に銅ニッケル合金の板材もしくは箔材をサンドイッチ状に配置し、熱処理することで、固溶状態として接合した板材もしくは箔材を用いたことを特徴とする電子部品。
【請求項７】
前記銅ニッケル合金の板材もしくは箔材と、銅の板材もしくは箔材と、銅ニッケル合金の板材もしくは箔材との厚さの比が、
３：１：３  乃至  １０００：１：１０００
であることを特徴とする請求項６記載の電子部品。
【請求項８】
前記銅ニッケル合金の板材もしくは箔材と、銅の板材もしくは箔材と、銅ニッケル合金の板材もしくは箔材との厚さの比が、
前記銅の板材もしくは箔材が、２％乃至２５％であり、前記銅ニッケル合金の板材もしくは箔材がそれぞれ３７．５％乃至４９％であることを特徴とする請求項６記載の電子部品。
【請求項９】
前記熱処理は、１１２３Ｋ乃至１２７３Ｋで行われたことを特徴とする請求項６記載の電子部品。
【請求項１０】
銅ニッケル合金の板材もしくは箔材と、薄い銅の板材もしくは箔材とを交互に積層し、前記銅の板材もしくは箔材を少なくとも２層含み、両側の板材もしくは箔材は銅ニッケル合金であり、熱処理することで、固溶状態として接合することを特徴とする電子部品の製造方法。
【請求項１１】
抵抗体の両端部に電極を配設した電子部品において、
前記抵抗体として、銅ニッケル合金の板材もしくは箔材と、薄い銅の板材もしくは箔材とを交互に積層し、前記銅の板材もしくは箔材を少なくとも２層含み、両側の板材もしくは箔材は銅ニッケル合金であり、熱処理することで、固溶状態として接合した板材もしくは箔材を用いたことを特徴とする電子部品。
【発明の詳細な説明】
【技術分野】
【０００１】
本発明は、抵抗器、各種センサ、高電流を高精度で検出する電流検出用抵抗器等の製造に用いて好適な電子部品の製造方法、及び該製造方法を用いて製造した各種抵抗器、歪センサ、熱センサ等の各種センサなどの電子部品に関する。
【背景技術】
【０００２】
従来から、抵抗合金からなる抵抗体の両端に電極を配設した構造の金属板抵抗器は、ミリオーム（ｍΩ）オーダの低抵抗値を精度良く形成でき、且つ放熱性が良好で電流容量が大きくとれるため、電流検出用抵抗器として広く用いられている。
【０００３】
このような電流検出用抵抗器に用いる抵抗体材料としては、例えば、銅ニッケル系合金、ニクロム系合金、鉄クロム系合金、マンガニン系合金等の抵抗合金が広く用いられている。そして、このような電流検出用抵抗器は、上記抵抗合金材料の抵抗体用板材から抵抗体を切り出し、その両端部に銅等の高導電率の金属板材を接合して電極としたものが知られている（例えば、特許文献１参照）。また、これらの抵抗体の両端部に、めっき電極を形成した電流検出用抵抗器も広く知られている。
【特許文献１】特開２００２−１８４６０１号公報
【発明の開示】
【発明が解決しようとする課題】
【０００４】
しかしながら、電流検出用抵抗器の抵抗体として用いられる抵抗合金板材は、例えば銅ニッケル系合金の場合、銅（Ｃｕ）とニッケル（Ｎｉ）等の複数の金属元素が合金化された材料であり、その特性は主として組成により決定される。このため熱処理などにより例えば抵抗温度係数などの特性を操作することは非常に困難である。よって、ある特性を求める場合には、組成を操作することが要求されるが、組成を操作することは、大量の金属を溶解して合金を作り、その特性を評価する必要があり、時間やコストがかかり、実施が困難であるという問題がある。
【０００５】
本発明は、上述した事情に鑑みて為されたもので、熱処理条件のみで、抵抗温度係数（ＴＣＲ）等の特性を操作することができ、これにより電流検出用抵抗器等として好ましい特性を有する抵抗体用板材を製造することができる電子部品の製造方法、及び該板材を用いた電子部品を提供することを目的とする。
【課題を解決するための手段】
【０００６】
上記課題を解決するため、本発明の電子部品の製造方法は、銅ニッケル合金の板材もしくは箔材と、銅の板材もしくは箔材と、銅ニッケル合金の板材もしくは箔材とを積層して配置し、前記銅ニッケル合金の板材もしくは箔材の厚さに対して、銅の板材もしくは箔材の厚さが薄く、熱処理することで、固溶状態として接合することを特徴とするものである。
【０００７】
ここで、前記銅ニッケル合金の板材もしくは箔材と、銅の板材もしくは箔材と、銅ニッケル合金の板材もしくは箔材との厚さの比が、３：１：３  乃至  １０００：１：１０００であり、前記熱処理は、１１２３Ｋ乃至１２７３Ｋで行うことが好ましい。
【０００８】
また、本発明の電子部品は、抵抗体の両端部に電極を配設した電流検出用抵抗器等の電子部品において、前記抵抗体として、銅の薄い板材もしくは箔材の両面に銅ニッケル合金の板材もしくは箔材をサンドイッチ状に配置し、熱処理することで、固溶状態（特に、その界面を目視できない固溶状態）として接合した板材もしくは箔材を用いたことを特徴とするものである。ここで、前記抵抗体として、銅ニッケル合金の板材もしくは箔材と、薄い銅の板材もしくは箔材とを交互に積層し、前記銅の板材もしくは箔材を少なくとも２層含み、両側の板材もしくは箔材は銅ニッケル合金であり、熱処理することで、固溶状態（特に、その界面を目視できない固溶状態）として接合した板材もしくは箔材を用いてもよい。
【発明の効果】
【０００９】
本発明によれば、銅の薄い板材もしくは箔材の両面に銅ニッケル合金の板材もしくは箔材をサンドイッチ状に配置し、熱処理することで固溶状態（特に、その界面を目視できない固溶状態）として接合することで、中央の銅の薄い板材もしくは箔材のニッケル濃度を調整することができる。これにより、抵抗用合金の組成を操作することなく、抵抗体用板材の製造工程における熱処理条件のみで、抵抗温度係数などの特性の操作が可能となる。よって、例えば抵抗温度係数（ＴＣＲ）が実質的にゼロの理想的な特性を有する電子部品を提供できる。これにより、要求される特性に合った抵抗合金材料の入手が困難な場合にも、所要の特性を有する電子部品を迅速に提供することが可能となる。
【発明を実施するための最良の形態】
【００１０】
以下、本発明の実施形態について、添付図面を参照しながら説明する。なお、各図中、同一の作用または機能を有する部材または要素には、同一の符号を付して重複した説明を省略する。
【００１１】
本発明の電子部品の代表例として、電流検出用抵抗器に用いる抵抗体用板材もしくは箔材の製造方法の一例について、図１を参照して説明する。まず、図１（ａ）に示すように、厚さ２０〜１００μｍの銅箔（純銅の板材）１１ｂと、アーク溶解炉で作成した厚さ１００〜２００μｍの銅ニッケル合金の板材もしくは箔材１１ａを準備する。なお、以下の説明では、板材もしくは箔材を単に板材という。
【００１２】
そして、銅の板材１１ｂを、銅ニッケル合金の板材１１ａ，１１ａでサンドイッチ状に挟み込むように配置し、セラミックシート１５，１５を介してステンレス板１６，１６により挟み込むように押圧しつつ真空雰囲気下で熱処理する。
【００１３】
一般に知られている金属板材の抵抗値は、温度が上昇するにつれて、結晶の格子振動が大きくなり、抵抗値が大きくなる。この現象を正の抵抗温度係数（ｐ−ＴＣＲ：positive-temperature coefficient of resistivity）を有するという。また、それとは逆に、温度が上昇すると抵抗値が減少していく現象を負の抵抗温度係数（ｎ−ＴＣＲ）を有するという。純銅からなる銅の板材の場合は、例えば４０００ｐｐｍ／Ｋ程度の高い正の抵抗温度係数（ｐ−ＴＣＲ）を有する。これに対して、銅ニッケル合金の場合は、負の抵抗温度係数（ｎ−ＴＣＲ）を有する材料の入手が可能である。
【００１４】
そこで、正の抵抗温度係数（ｐ−ＴＣＲ）を有する銅の板材１１ｂと、負の抵抗温度係数（ｎ−ＴＣＲ）を有する銅ニッケル合金の板材１１ａとを組み合わせ、熱処理により拡散接合を形成することで、熱処理温度及び熱処理時間の制御により、サンドイッチ状に挟まれた銅の薄い板材１１ｂに好ましい銅とニッケルの濃度分布を形成することができる。すなわち、銅ニッケル合金は全率固溶型の合金であり、全率固溶型の合金とは、同種金属のように完全に銅原子とニッケル原子とが混合しあう状態の合金である。サンドイッチ状に挟まれた銅の薄い板材１１ｂに好ましい銅とニッケルの濃度分布を制御可能とすることで、全体としての好ましい抵抗温度係数（ＴＣＲ）の制御性が得られる。
【００１５】
図１（ｂ）は、熱処理前の銅の薄い板材１１ｂの両面に銅ニッケル合金の板材１１ａ，１１ａをサンドイッチ状に配置した状態を示し、図１（ｃ）は、その熱処理後の状態を示す。なお、図１（ｄ）（ｅ）に示すように、銅ニッケル合金の板材１１ａと、薄い銅の板材１１ｂとを交互に積層し、前記銅の板材１１ｂを少なくとも２層含み、両側（表面側および裏面側）は銅ニッケル合金の板材１１ａとしてもよい。熱処理は、真空度１０−４Ｐａの真空雰囲気下で行い、熱処理温度９７３Ｋ〜１２７３Ｋで、１〜４時間行い、後述する種々のサンプルを作成し、そのデータを取得した。
【００１６】
この熱処理で、銅の板材１１ｂと銅ニッケル合金の板材１１ａ，１１ａとの界面では、銅原子とニッケル原子とが相互に拡散し、拡散接合状態が形成される。特に、１１７３Ｋ以上の高温で熱処理することで、サンドイッチ状に挟まれた銅層では銅原子とニッケル原子とが全率固溶した状態となり、界面が目視できない状態となっている。ここで、熱処理温度は、１１２３Ｋ乃至１２７３Ｋの範囲で行うことが固溶状態を形成するうえで好ましい。また、サンドイッチ状に銅ニッケル合金層に挟まれた銅層に拡散によりニッケル原子が入り込み固溶した状態が形成されるので、銅の板材１１ｂの厚さは薄いことが好ましく、銅ニッケル合金の板材１１ａと、銅の板材１１ｂと、銅ニッケル合金の板材１１ａとの厚さの比が、３：１：３  乃至  １０００：１：１０００であることが好ましい。
【００１７】
さらに、拡散接合させた複層板材１１を、例えば二段式圧延機で３０〜６０μｍ厚まで圧延して、電流検出用抵抗器の抵抗体として用いる板材が形成される。そして、この板材を、３．０ｍｍ×５０ｍｍに切り出してサンプルを作成し、以下のデータを取得した。
【００１８】
作成したサンプルを四端子法で電気抵抗及び抵抗温度係数（ＴＣＲ）を測定した。抵抗温度係数（ＴＣＲ）の測定は、オイルバスを用いて、２９３Ｋ〜４３３Ｋの温度範囲で抵抗値の計測を行い、抵抗温度係数（ＴＣＲ）を算定した。抵抗温度係数（ＴＣＲ）の算定は、下記の式による。
【数１】
2006140296.tif 000003
但し、Ｒ：Ｔ（Ｋ）における抵抗実測値（Ω）
ＲＯ：ＴＯ（Ｋ）における抵抗実測値（Ω）
Ｔ：試験温度の実測値（Ｋ）
ＴＯ：基準温度の実測値（Ｋ）
【００１９】
表１は、抵抗温度係数（ＴＣＲ）に及ぼす層厚比と熱処理温度の関係について示す。このデータは、銅ニッケル合金層／銅層／銅ニッケル合金層の層厚比を、
１：１：１、
５：１：５、
１０：１：１０、
として、熱処理温度を変えてサンプルを作成し、抵抗温度係数（ＴＣＲ）を測定したものである。なお、熱処理時間はすべて１時間としている。
【００２０】
【表１】
2006140296.tif 000004
【００２１】
表１より熱処理温度が１１７３Ｋ以上では、銅ニッケル合金層／銅層／銅ニッケル合金層の層厚比が５：１：５以上の時に、抵抗温度係数（ＴＣＲ）が大きく変化していることが分かる。
表１から、銅ニッケル合金層／銅層／銅ニッケル合金層の層厚比を、
５：１：５
としたものは、熱処理温度が低い場合には銅層の影響で抵抗温度係数（ＴＣＲ）が高いが、１１７３Ｋ以上の熱処理温度で急激に抵抗温度係数（ＴＣＲ）が低下することが分かる。
【００２２】
同様に、銅ニッケル合金層／銅層／銅ニッケル合金層の層厚比を、
１０：１：１０
としたものも、１１７３Ｋ以上の熱処理温度で急激に抵抗温度係数（ＴＣＲ）が低下することが分かる。
【００２３】
表２は、抵抗温度係数（ＴＣＲ）に及ぼす層厚比と熱処理時間の関係について示す。このデータは、銅ニッケル合金層、銅層、銅ニッケル合金層の層厚比を、
１：１：１、
５：１：５、
１０：１：１０、
として、熱処理時間を変えてサンプルを作成し、抵抗温度係数（ＴＣＲ）を測定したものである。なお、熱処理温度はすべて１１７３Ｋとしている。
【００２４】
【表２】
2006140296.tif 000005
【００２５】
表２より、銅ニッケル合金層／銅層／銅ニッケル合金層の層厚比が５：１：５のときの熱処理時間が１時間のとき、その抵抗温度係数（ＴＣＲ）値は２７で、正の抵抗温度係数（ＴＣＲ）を示したのに反して、２時間、４時間熱処理のサンプルでは、その抵抗温度係数（ＴＣＲ）値は、各々−８４と−１００といった負の抵抗温度係数（ＴＣＲ）値を示した。
【００２６】
すなわち、表２から、銅ニッケル合金層／銅層／銅ニッケル合金層の層厚比を、
５：１：５
として、１１７３Ｋで熱処理したものは、熱処理時間の経過と共に、抵抗温度係数（ＴＣＲ）が低下していくことが分かる。これにより、例えば理想的な抵抗温度係数（ＴＣＲ）がゼロの抵抗器を得ることも、熱処理時間の調整により可能となる。
【００２７】
次に、銅ニッケル合金層／銅層／銅ニッケル合金層の層厚比が
５：１：５
であるときの熱処理時間と電気抵抗値（すなわち、体積抵抗率）の温度依存性の関係を図２に示す。この図から、熱処理１時間のサンプルの体積抵抗率の温度変化が最も小さな値を示した。熱処理２時間のサンプルと熱処理４時間のサンプルの体積抵抗率の温度変化は大幅に大きくなる。また、熱処理１時間のサンプル以外は、負の抵抗温度係数（ＴＣＲ）を示しており、表２の結果とも連動していることがわかる。
【００２８】
次に、銅ニッケル合金層にサンドイッチ状に挟まれた銅層の付近におけるニッケルの濃度分布について検討する。銅ニッケル合金層／銅層／銅ニッケル合金層の層厚比が５：１：５で、熱処理温度１１７３Ｋで熱処理したサンプルをエネルギー分散型Ｘ線分析装置（ＥＤＸ）で測定した界面付近の濃度分布を図３に示す。
【００２９】
横軸の距離０μｍは、銅層の中央位置を示し、横軸の距離は、銅層の両側に左右対称に銅ニッケル合金層が配置された部分における、上記中央位置からの距離を示している。この例の場合、銅層の厚みは、１０〜１２μｍ程度である。縦軸はニッケル濃度分布を示し、銅層と銅ニッケル合金層の界面は完全に消滅していて、ニッケル濃度が程度の差はあれ、連続的に分布していることが示されている。図中の黒四角は１時間熱処理を示し、銅層の中央付近では、ニッケル濃度が低いことが示されている。図中の黒丸は２時間熱処理を示し、三角は４時間熱処理を示し、銅層の中央付近では、それぞれニッケル濃度分布が銅ニッケル合金層の濃度分布に近くなっていることが示されている。
【００３０】
その結果、熱処理１時間のサンプルと熱処理２時間のサンプルを比較すると、大きな変化が得られたが、熱処理２時間のサンプルと熱処理４時間のサンプルを比較すると、あまり大きな変化は得られなかった。なお、銅とニッケルはともに面心立方（ｆｃｃ）構造をとり、格子定数もほぼ等しいために全率固溶する。そのため、上記サンプルの界面は走査型電子顕微鏡（ＳＥＭ）観察では目視されなかった。
【００３１】
電流検出用抵抗器の抵抗体材料としては、体積抵抗率が低いこと、抵抗温度係数（ＴＣＲ）が小さいこと、耐熱性に優れ、酸化し難いこと、機械的に強く、加工が容易なこと、溶接、はんだ付けが容易なこと、安価であること等が要求される。少なくとも、銅ニッケル合金層／銅層／銅ニッケル合金層の層厚比が５：１：５で、１１７３Ｋで熱処理（拡散接合）を行ったサンプルでは、熱処理時間により、＋２７ｐｐｍ／Ｋから−５１ｐｐｍ／Ｋに抵抗温度係数（ＴＣＲ）の調整が可能であることが確認されている。
【００３２】
従って、熱処理温度及び時間を調整することで、抵抗値の温度依存性をまったく有さない、抵抗温度係数（ＴＣＲ）値がゼロの理想的な抵抗器も製作が可能である。また、銅ニッケル合金層／銅層／銅ニッケル合金層の材料は、体積抵抗率が低く、耐熱性に優れ、酸化し難いこと、機械的に強く、加工が容易なこと、溶接、はんだ付けが容易なこと、安価であること等の要求も満足するものであり、電流検出用抵抗器の抵抗体材料として極めて好ましいものと言える。
【００３３】
図４は、本発明の抵抗体用板材を用いた電流検出用抵抗器の一例を示す。この電流検出用抵抗器１０は、矩形板体状の抵抗体１１の両端に、銅等の高導電性材料からなる電極１２，１３が配設されている。一対の電極１２，１３の表面には、例えば溶融はんだ層を備え、実装時に実装基板のランドパターンへのはんだ付け性を良好なものとすることが好ましい。なお、図示はしないが抵抗体１１の底面側には、電極１２，１３の間に抵抗体１１の裏面側を被覆する絶縁層を設けることが好ましく、また、抵抗体１１の表面側を被覆する絶縁層を設けることが好ましい。
【００３４】
なお、上記実施形態では、銅ニッケル合金板が銅板を挟み込むようにサンドイッチ状に配置された例について示したが、銅ニッケル合金層／銅層／銅ニッケル合金層／銅層／銅ニッケル合金層と、銅ニッケル合金層／銅層／銅ニッケル合金層のサンドイッチ層を複数層配置するようにしてもよい。これにより、所要の抵抗温度係数（ＴＣＲ）を確保しつつ、抵抗体の全体の厚さを調整することができ、所要の抵抗値を得ることができる。
【００３５】
図５は、本発明の抵抗体用板材を用いた電流検出用抵抗器の他の一例を示す。この電流検出用抵抗器１０は、抵抗体として、銅ニッケル合金の板材１１ａと、薄い銅の板材１１ｂとを交互に積層し、前記銅の板材１１ｂを少なくとも２層含み、両側（表面側及び裏面側）の板材は銅ニッケル合金であり、熱処理することで、固溶状態として接合した板材１１を用いたものである。
【００３６】
銅の薄い板材１１ｂの両面に銅ニッケル合金の板材１１ａをサンドイッチ状に配置し、熱処理することで、銅の薄い板材１１ｂにニッケルを固溶状態として接合した板材１１である点は、図４に示す抵抗器と同様である。
【００３７】
このような電流検出用抵抗器１０は、例えば、数ｍΩ以下の低抵抗値を有するとともに、１〜数Ｗ程度の電力容量を持たせることができる。そして、例えば、５．０ｍｍ×２．５ｍｍ（２Ｈ）形、３．２ｍｍ×１．６ｍｍ（２Ｂ）形等の標準チップ部品の外形寸法を有することが、標準化の観点から好ましい。
【００３８】
ここで、抵抗体１１は、正の抵抗温度係数（ＴＣＲ）を有する銅の板材１１ｂの両面に負の抵抗温度係数（ＴＣＲ）を有する銅ニッケル合金の板材１１ａ，１１ａをサンドイッチ状に接合した板材である。そのサンドイッチ状に挟まれた薄い銅の板材１１ｂでは、高温で熱処理することで、銅原子とニッケル原子とが相互に固溶し、ニッケル濃度分布が熱処理条件により調整可能となる。
【００３９】
また、抵抗体１１は、前記銅ニッケル合金の板材と、銅の板材と、銅ニッケル合金の板材との厚さの比が、３：１：３乃至１０００：１：１０００の範囲であることが好ましく、また、前記銅の板材が、２％乃至２５％であり、前記銅ニッケル合金の板材がそれぞれ３７．５％乃至４９％の範囲であることが好ましい。そして、熱処理は、１１２３Ｋ乃至１２７３Ｋで行うことが好ましい。これにより、上述したように抵抗温度係数（ＴＣＲ）の良好な制御性が得られる。
【００４０】
なお、上記実施形態では、電極として、銅等の高導電性材料を接合した例を示したが、めっき電極としてもよいことは勿論である。また、電流検出用抵抗器の例について説明したが、各種抵抗器、歪センサ、熱センサ等の各種センサなどにも同様に適用できることも勿論である。
【００４１】
なお、これまで本発明の一実施形態について説明したが、本発明は上記の実施形態に限定されず、その技術的思想の範囲内において種々異なる形態にて実施されてよいことは言うまでもない。
【図面の簡単な説明】
【００４２】
【図１】本発明の一実施形態の抵抗体用板材の製造工程を示す図である。
【図２】熱処理時間と電気抵抗値の温度依存性の関係を示すグラフである。
【図３】ニッケルの界面付近における濃度分布を示すグラフである。
【図４】上記抵抗体用板材を用いた電流検出用抵抗器の一例を示す斜視図である。
【図５】上記抵抗体用板材を用いた電流検出用抵抗器の他の一例を示す斜視図である。
【符号の説明】
【００４３】
１０      電流検出用抵抗器
１１      抵抗体
１１ａ    銅ニッケル合金の板材（銅ニッケル合金層）
１１ｂ    銅の板材（銅層）
１２，１３      電極
１５      セラミックシート
１６      ステンレス板
【図１】
2006140296.tif 000006
【図２】
2006140296.tif 000007
【図３】
2006140296.tif 000008
【図４】
2006140296.tif 000009
【図５】
2006140296.tif 000010